АКТИВНАЯ ОСНОВА ФЛЮСА ДЛЯ НИЗКОТЕМПЕРАТУРНОЙ ПАЙКИ
ACTIVE BASIS OF FLUX FOR LOW TEMPERATURE BRAZING

Настоящее изобретение относится к области паяльного производства, а именно к формированию системы компонентов (материалов) для пайки, в частности к разработке составов для основ флюсов, и может быть использовано для низкотемпературной пайки цветных металлов или их сплавов, например меди и латуни, на участках технологического цикла изготовления радиаторов, отопителей, теплообменников и другого автомобильного оборудования.
Качество получаемого при пайке соединения зависит от предварительной обработки поверхности паяемого металла и припоя флюсом. Ключевыми характеристиками флюса являются высокая флюсующая активность по отношению к оксидным пленкам и низкая коррозионная активность по отношению к паяемым металлам.
Паяльные флюсы, как правило, состоят из активной основы, растворителя и присадочных компонентов (ПАВ, ингибитор коррозии и др.). Выбор активной основы флюса определяет свойства флюса и его характеристики, например, Никитинский A.M., Герасимов Е.А., Пигалов С.А. Влияние различных химических соединений на технологические свойства флюсов для пайки меди и латуни // Сварочное производство. 2004. №6. С.5-10.; Никитинский A.M., Пигалов С.А., Герасимов Е.А., Егорычев С.В. Оптимизация состава флюса для пайки медных сплавов легкоплавкими припоями // Сварочное производство. 2006. №5. С.17-20; Никитинский A.M., Пигалов С.А., Егорычев С.В., Герасимов Е.А. Исследование коррозионной активности флюсов, применяемых при пайке меди и ее сплавов // Сварочное производство. 2006. №6. С.18-21.
Изобретение направлено на создание активной основы флюса для низкотемпературной пайки оловянно-свинцовыми припоями.
В настоящее время в паяльном производстве в качестве активных основ флюсов используются такие группы веществ, как кислоты, соли металлов, основания.
Так, известны активные основы флюсов для низкотемпературной пайки свинцовых или латунно-медных элементов (например, RU 2069135 С1, 20.11.1996 г.; RU 2008195 С1, 28.02.1994 г.), представляющие собой кислоты, в частности бромисто-водородную кислоту.
Недостатком таких флюсов является превышение ПДК по кислоте в воздухе рабочей зоны.
Известны активные основы флюсов, используемые для низкотемпературной пайки меди или ее сплавов, представляющие собой неорганическую соль - хлорид цинка, или смесь неорганических солей: хлорида цинка, хлорида натрия, и хлорид аммония, а также слабое органическое основание - карбамид (например, RU 2285600 С1, 20.10.2006 г.; RU 2243074 С1, 27.12.2004 г.).
Существенным недостатком флюсов на основе хлорида цинка является его высокая коррозионная активность, приводящая к интенсивной коррозии паяных соединений. Это связано с гидролизом хлористого цинка на воздухе, в результате которого образуются анионы хлора и плохо растворимые в воде соединения, а именно гидроксихлорид и гидроксид цинка. Поэтому флюсы на основе хлорида цинка требуют длительной и многократной отмывки остатков флюса и сушки изделий после пайки.
2
2
Флюсы на основе карбамида (слабое органическое основание) имеют низкую флюсующую активность (Sp - площадь растекания припоя по меди 156 мм, по латуни - 231 мм).
x
y
3
В качестве прототипа выбрана активная основа флюса для низкотемпературной пайки, известная по RU 2080228 С1, 27.05.1997 г. Данная основа характеризуется тем, что в ней использованы органические соединения - гидрогалогенид или гидрофосфат гуанидина или замещенного гуанидина, либо один или более гидрогалогенид или гидрофосфат пятичленного гетероциклического азотсодержащего соединения формулы CNH, где х - 1 или 2, y - 4 или 5, или смесь указанных соединений гуанидина и гетероциклического амина.
Недостатком указанной активной основы является высокая коррозионная активность из-за нахождения в свободном виде галогенводородной или фосфорной кислоты.
При использовании заявляемой активной основы флюса достигаемый изобретением технический результат заключается в уменьшении коррозионной активности флюса при одновременном увеличении его флюсующей активности.
Достоинством изобретения является отсутствие содержания в активной основе хлоридов металлов, что снижает трудоемкость изготовления радиаторов за счет исключения из технологического процесса дополнительной стадии промывки остатков флюса после пайки.
Кроме того, снижается содержание тяжелых металлов в сточных водах предприятия, а также улучшаются экологические условия рабочего места паяльщика.
Технический результат достигается тем, что в активной основе флюса для низкотемпературной пайки, содержащей бромиды полиазотистых оснований, в качестве бромидов содержится смесь солей, выбранных из 4-амино-1,2,4-триазол бромистокислый, 1,2,3-триазол бромистокислый, имидазол бромистокислый, 5-амино-тетразол бромистокислый, бензотриазол бромистокислый, гидразин гидробромид, семикарбазид бромгидрат.
Целесообразно для снижения коррозионной активности использовать смесь солей органических полиазотистых оснований линейной или циклической структуры, содержащей 2 или более атомов азота, из которых одно или несколько является сильным основанием, обеспечивающим нейтральность флюса.
Характерной особенностью активной основы является то, что при ее нагревании в составе флюса смесь бромидов органических полиазотистых оснований взаимодействует с оксидами паяемого металла и припоя, образуя комплексные соединения. Флюс обеспечивает улучшение смачивания припоем паяемой поверхности, способствует увеличению площади растекания припоя с образованием прочного паяного соединения, также имеет длительную стабильность при высокой температуре, не оставляет нагара и остатков после пайки.
В таблице 1 приведены примеры конкретных составов активной основы флюса и свойства флюса с заявляемой активной основой.
Флюсующая активность сформированных систем компонентов испытана по способности расплавленного припоя растекаться по основному металлу. В качестве основного металла использовались пластины размером 50×50×0,5 мм из меди M1 и латуни Л63. Пластины с навеской припоя помещали в печь с температурой 350±10°С. После остывания определяли площадь растекания припоя.
Коррозионную активность флюса оценивали по величине тока, проходящего между электродами: припой (ПОССу 30-2) - паяемый метал (медь M1 или латунь Л63), помещенными в раствор флюса объемом 100 мл. Флюс при каждом измерении использовался новый.
Состав флюса, получаемого с заявленной активной основой, можно проиллюстрировать следующими примерами.
Пример №1.
1. семикарбазид бромистокислый - 10%
2. 1,2,3-триазол бромистокислый - 10%
3. гидразин бромистокислый - 4%
4. ПАВ - 0,1%
5. вода - остальное.
Пример №2.
1. семикарбазид бромистокислый - 10%
2. 1,2,3-триазол бромистокислый - 10%
3. гидразин бромистокислый - 8%
4. ПАВ - 0,1%
5. вода - остальное.
Пример №3.
1. семикарбазид бромистокислый - 10%
2. 1,2,3-триазол бромистокислый - 10%
3. гидразин бромистокислый - 10%
4. ПАВ - 0,1%
5. вода - остальное.
Пример №4.
1. семикарбазид бромистокислый - 10%
2. 1,2,3-триазол бромистокислый - 10%
3. гидразин бромистокислый - 12%
4. ПАВ - 0,1%
5. вода - остальное.
Пример №5.
1. семикарбазид бромистокислый - 5%
2. 4-амино-1,2,4-триазол бромистокислый - 5%
3. ПАВ - 0,1%
4. вода - остальное.
Пример №6.
1. семикарбазид бромистокислый - 10%
2. 4-амино-1,2,4-триазол бромистокислый - 5%
3. ПАВ - 0,1%
4. вода - остальное.
Пример №7.
1. семикарбазид бромистокислый - 15%
2. 4-амино-1,2,4-триазол бромистокислый - 5%
3. ПАВ - 0,1%
4. вода - остальное.
Пример №8.
1. 4-амино-1,2,4-триазол бромистокислый - 5%
2. семикарбазид бромистокислый - 10%
3. гидразин бромистокислый - 4%
4. ПАВ - 0,1%
5. вода - остальное.
Пример №9
1. имидазол бромистокислый - 5%
2. семикарбазид бромистокислый - 10%
3. ПАВ - 0,1%
4. вода - остальное.
Пример №10
1. имидазол бромистокислый - 10%
2. семикарбазид бромистокислый - 10%
3. ПАВ - 0,1%
4. вода - остальное.
Пример №11
1. имидазол бромистокислый - 15%
2. семикарбазид бромистокислый - 10%
3. ПАВ - 0,1%
4. вода - остальное.
Пример №12
1. 1,2,3-триазол бромистокислый - 5%
2. семикарбазид бромистокислый - 10%
3. ПАВ - 0,1%
4. вода - остальное.
Пример №13
1. 1,2,3-триазол бромистокислый - 10%
2. семикарбазид бромистокислый - 10%
3. ПАВ - 0,1%
4. вода - остальное.
Пример №14
1. 1,2,3-триазол бромистокислый - 15%
2. семикарбазид бромистокислый - 10%
3. ПАВ - 0,1%
4. вода - остальное.
Пример №15
1. 1,2,3-бензотриазол бромистокислый - 5%
2. 4-амино-1,2,4-триазол бромистокислый - 15%
3. ПАВ - 0,1%
4. вода - остальное.
Пример №16
1. 1,2,3-бензотриазол бромистокислый - 10%
2. 4-амино-1,2,4-триазол бромистокислый - 15%
3. ПАВ - 0,1%
4. вода - остальное.
Пример №17.
1. 1,2,3-бензотриазол бромистокислый - 10%
2. 4-амино-1,2,4-триазол бромистокислый - 15%
3. ПАВ - 0,1%
4. вода - остальное.
Пример №18.
1. 4-амино-1,2,4-триазол бромистокислый - 5%
2. семикарбазид бромистокислый - 10%
3. гидразин бромистокислый - 4%
4. ПАВ - 0,1%
5. вода - остальное.
Пример №19.
1. 4-амино-1,2,4-триазол бромистокислый - 10%
2. семикарбазид бромистокислый - 10%
3. ПАВ - 0,1%
4. вода - остальное.
Пример №20.
1. 4-амино-1,2,4-триазол бромистокислый - 15%
2. семикарбазид бромистокислый - 10%
3. ПАВ - 0,1%
4. вода - остальное.
Пример №21.
1. 5-амино-тетразол бромистокислый - 5%
2. семикарбазид бромистокислый - 10%
3. ПАВ - 0,1%
4. вода - остальное.
Пример №22.
1. 5-амино-тетразол бромистокислый - 10%
2. семикарбазид бромистокислый - 10%
3. ПАВ - 0,1%
4. вода - остальное.
Пример №23.
1. 5-амино-тетразол бромистокислый - 15%
2. семикарбазид бромистокислый - 10%
3. ПАВ - 0,1%
4. вода - остальное.
Пример №24.
1. 4-амино-1,2,4-триазол бромистокислый - 15%
2. 1,2,3 триазол бромистокислый - 5%
3. ПАВ - 0,1%
4. вода - остальное.
Пример №25.
1. 4-амино-1,2,4-триазол бромистокислый - 15%
2. 1,2,3 триазол бромистокислый - 10%
3. ПАВ - 0,1%
4. вода - остальное.
Пример №26.
1. 4-амино-1,2,4-триазол бромистокислый - 15%
2. семикарбазид бромистокислый - 5%
3. гидразин бромистокислый - 4%
4. ПАВ - 0,1%
5. вода - остальное.
Пример №27.
1. 4-амино-1,2,4-триазол бромистокислый - 15%
2. семикарбазид бромистокислый - 10%
3. гидразин бромистокислый - 8%
4. ПАВ - 0,1%
5. вода - остальное.
Пример №28.
1. 4-амино-1,2,4-триазол бромистокислый - 15%
2. семикарбазид бромистокислый - 15%
3. гидразин бромистокислый - 4%
4. ПАВ - 0,1%
5. вода - остальное.
Пример №29.
1. семикарбазид бромистокислый - 10%
2. 4-амино-1,2,4-триазол бромистокислый - 15%
3. гидразин бромистокислый - 4%
4. ПАВ - 0,1%
5. вода - остальное.
Пример №30.
1. семикарбазид бромистокислый - 10%
2. 4-амино-1,2,4-триазол бромистокислый - 15%
3. гидразин бромистокислый - 8%
4. ПАВ - 0,1%
5. вода - остальное.
Пример №31.
1. семикарбазид бромистокислый - 10%
2. 4-амино-1,2,4-триазол бромистокислый - 15%
3. гидразин бромистокислый - 10%
4. ПАВ - 0,1%
5. вода - остальное.
Пример №32.
1. семикарбазид бромистокислый - 10%
2. 4-амино-1,2,4-триазол бромистокислый - 15%
3. гидразин бромистокислый - 12%
4. ПАВ - 0,1%
5. вода - остальное.
Пример №33.
1. 1,2,3-триазол бромистокислый - 10%
2. семикарбазид бромистокислый - 5%
3. гидразин бромистокислый - 4%
4. ПАВ - 0,1%
5. вода - остальное.
Пример №34.
1. 1,2,3-триазол бромистокислый - 10%
2. семикарбазид бромистокислый - 5%
3. гидразин бромистокислый - 8%
4. ПАВ - 0,1%
5. вода - остальное.
Пример №35.
1. 1,2,3-триазол бромистокислый - 10%
2. семикарбазид бромистокислый - 5%
3. гидразин бромистокислый - 10%
4. ПАВ - 0,1%
5. вода - остальное.
Пример №36.
1. 1,2,3-триазол бромистокислый - 10%
2. семикарбазид бромистокислый - 5%
3. гидразин бромистокислый - 12%
4. ПАВ - 0,1%
5. вода - остальное.
Пример №37.
1. 4-амино-1,2,4-триазол бромистокислый - 10%
2. семикарбазид бромистокислый - 5%
3. гидразин бромистокислый - 4%
4. ПАВ - 0,1%
5. вода - остальное.
Пример №38.
1. 4-амино-1,2,4-триазол бромистокислый - 10%
2. семикарбазид бромистокислый - 5%
3. гидразин бромистокислый - 8%
4. ПАВ - 0,1%
5. вода - остальное.
Пример №39.
1. 4-амино-1,2,4-триазол бромистокислый - 10%
2. семикарбазид бромистокислый - 5%
3. гидразин бромистокислый - 10%
4. ПАВ - 0,1%
5. вода - остальное.
Пример №40.
1. 4-амино-1,2,4-триазол бромистокислый - 10%
2. семикарбазид бромистокислый - 5%
3. гидразин бромистокислый -12%
4. ПАВ - 0,1%
5. вода - остальное.
В составе флюса для низкотемпературной пайки меди и латуни качестве поверхностно-активных веществ используются неионогенные ПАВ.
Приведенные примеры не исчерпывают все возможные составы флюсов с использованием заявляемой активной основой.